(57)【要約】【課題】光触媒としての機能を有し、摩擦耐性に優れた強固な酸化チタン薄膜を有する高強度のガラス板を提供すること。【解決手段】  表面圧縮応力が１０ＭＰａ以下であるガラス基板の表面にチタン元素を含有する液体を塗布し、該液体が塗布された表面を５５０〜７００℃の最高温度まで加熱してから、下記式（１）を満足する条件で冷却して、ガラス基板の表面圧縮応力が２０〜２５０ＭＰａとなるようにする、酸化チタン薄膜被覆ガラス板の製造方法である。      ０．２  ≦  ａ／ｔ２  ≦  ５      （１）但し、ａ：冷却する際に、５００℃から２００℃まで降温するのに要する時間（秒）ｔ：ガラス基板の厚さ（ｍｍ）である。【選択図】なし【特許請求の範囲】
【請求項１】
表面圧縮応力が１０ＭＰａ以下であるガラス基板の表面にチタン元素を含有する液体を塗布し、該液体が塗布された表面を５５０〜７００℃の最高温度まで加熱してから、下記式（１）を満足する条件で冷却して、ガラス基板の表面圧縮応力が２０〜２５０ＭＰａとなるようにする、酸化チタン薄膜被覆ガラス板の製造方法：
０．２  ≦  ａ／ｔ２  ≦  ５      （１）
但し、
ａ：冷却する際に、５００℃から２００℃まで降温するのに要する時間（秒）
ｔ：ガラス基板の厚さ（ｍｍ）。
【請求項２】
前記ガラス基板が、アルカリ金属を５〜１５重量％含有するガラス基板である請求項１記載の酸化チタン薄膜被覆ガラス板の製造方法。
【請求項３】
前記液体が塗布された表面の温度が５５０〜７００℃の温度範囲にある時間が２０〜５００秒である請求項１又は２記載の酸化チタン薄膜被覆ガラス板の製造方法。
【請求項４】
前記チタン元素を含有する液体がアナターゼ型酸化チタン微粒子を含有するゾルである請求項１〜３いずれか記載の酸化チタン薄膜被覆ガラス板の製造方法。
【請求項５】
前記酸化チタン薄膜がアナターゼ型酸化チタンからなる請求項１〜４いずれか記載の酸化チタン薄膜被覆ガラス板の製造方法。
【請求項６】
請求項１〜５いずれか記載の方法で製造された酸化チタン薄膜被覆ガラス板。
【請求項７】
樹脂中間膜の両側にガラス板を積層した合わせガラスであって、少なくとも一方のガラス板として請求項６記載のガラス板を酸化チタン薄膜被覆面を外側にして積層してなる合わせガラス。
【請求項８】
請求項７記載の合わせガラスからなる道路又は鉄道用防音壁。
【発明の詳細な説明】
【技術分野】
【０００１】
本発明は、ガラス基板の表面に酸化チタン薄膜を形成してなる、酸化チタン薄膜被覆ガラス板の製造方法に関する。特に、防曇性、防汚性等の光触媒機能を有する酸化チタン薄膜を、特定の温度条件で加熱処理して形成してなる、酸化チタン薄膜被覆ガラス板の製造方法に関する。また、その方法によって製造された酸化チタン薄膜被覆ガラス板及びその用途に関する。
【背景技術】
【０００２】
ガラス基板の表面に酸化チタン薄膜を形成することで、防曇性が得られることについては、例えば特許第２７５６４７４号公報（特許文献１）に記載されている。これは、光触媒半導体である酸化チタン結晶に、当該半導体のバンドギャップエネルギーより高いエネルギーの波長の光が照射されることで、その表面が高度に親水化されることによるものである。このように酸化チタン薄膜でガラス表面を覆うことで、窓ガラス、風防ガラスや鏡など曇って視認性が低下することが嫌われる用途に広く応用可能であるとされている。
【０００３】
上記特許第２７５６４７４号公報（特許文献１）には、このように光照射によって親水性が得られる酸化チタンは、アナターゼ型の結晶であってもルチル型の結晶であっても構わないことが記載されており、化学物質の光分解がアナターゼ型のみで認められる点と異なっているとしている。無定形チタニア（酸化チタン）を焼成した場合に、４００〜５００℃以上で焼成すればアナターゼ型のチタニアが得られ、６００〜７００℃以上の温度で焼成した場合にはルチル型のチタニアが得られることも記載されており、具体的には、６５０℃で焼成してアナターゼ型の、８００℃で焼成してルチル型の結晶がそれぞれ得られたことがその実施例１１に記載されている。
【０００４】
また、特許第２５１７８７４号公報（特許文献２）には、チタニアゾルを基板にコーティングした後、室温から徐々に６００℃から７００℃の最終温度にまで加熱昇温して、アナターゼ型の酸化チタン薄膜を得る方法が記載されている。最終温度が高すぎたり、昇温速度が速すぎたりした場合には光分解性能の劣るルチル型結晶が混じることが記載されており、具体的には、７５０℃まで徐々に加熱した場合や、６５０℃まで直ちに加熱した場合には、相当量のルチル型の結晶が混じることが記載されている。
【０００５】
一方、前述の特許第２７５６４７４号公報（特許文献１）の実施例２９には、施釉タイルの表面にアナターゼ型のチタニアゾルとコロイダルシリカゾルの混合物をコーティングして８００℃で焼成した例が記載されている。そこでは、チタニアにシリカを配合することで耐磨耗性が向上することが記載されているが、チタニアのみからなる膜の鉛筆硬度は６Ｂであるとされている。
【０００６】
また、前記特許第２７５６４７４号公報（特許文献１）には、酸化チタンをコーティングする基材が、アルカリ金属イオンを含有するガラスの場合には、基材とチタニア層の間に予めシリカ等の中間層を形成してから焼成することが記載されている。こうすることによって、焼成中にガラス中のアルカリ金属イオンが酸化チタンコーティング中に拡散することを防止できるとしている。具体的には、ソーダライムガラスの表面に直接無定形チタニアをコーティングして、５００℃で焼成した実施例において、中間層を設けた実施例に比べて水との接触角が増加しており、親水化性能が低下していることが実施例７に記載されている。
【０００７】
また、特開２００１−１８０９８０公報（特許文献３）には酸化ジルコニウムと酸化ケイ素からなる皮膜形成成分中に酸化チタン結晶が分散された光触媒機能を有する親水膜が、ガラス表面に形成された曲げガラスが記載されている。具体的には、上記酸化物の原料液を塗布した後、５６０〜７００℃の温度で焼成し、焼成と同時に曲げ加工することが記載されている。当該公報では酸化ケイ素からなるアルカリバリア層なしで酸化チタン結晶皮膜を形成して５６０〜７００℃の高温でガラスを曲げ焼成すると、ガラス中のアルカリ成分が光触媒薄膜中に移行するために著しく光触媒機能が低下するとされており、それを解決するために、酸化ケイ素のみならず酸化ジルコニウムをも含む皮膜形成成分中に酸化チタン結晶を分散させることが記載されている。
【０００８】
【特許文献１】特許第２７５６４７４号公報
【特許文献２】特許第２５１７８７４号公報
【特許文献３】特開２００１−１８０９８０号公報
【発明の開示】
【発明が解決しようとする課題】
【０００９】
光触媒機能を有する酸化チタン薄膜ガラス板の実用性を考える場合、その耐久性は極めて重要である。なかでも、太陽光によって光触媒機能を発現させるような屋外使用向けの用途においては、酸化チタン薄膜が防汚機能を有するといっても、一定期間ごとに簡単な清掃を行う必要がある場合が多く、このような場合に摩擦に対して十分な耐性を有することが重要である。前述の特許第２７５６４７４号（特許文献１）公報にも記載されているように、チタニアゾルのみを焼成した場合の鉛筆硬度は６Ｂであり、実用的な摩擦耐性を考慮した場合、全く不十分な値である。この課題を解決することが、本発明の最大の目的である。
【００１０】
また一方、前述のように光触媒として使用される酸化チタンの形態はアナターゼ型の結晶形態を有することが好ましい。しかしながら焼成の温度条件によっては無定形やルチル型結晶の酸化チタンが形成されることもあり、アナターゼ型の酸化チタンからなる薄膜を形成するための条件設定は必ずしも容易ではない。
【００１１】
さらに、上述のように、酸化チタン塗膜をアルカリ金属を含有するガラス基板上に直接形成してから焼成した場合には、ガラス基板中に含まれているアルカリ金属イオンが酸化チタン薄膜中に移動拡散して、酸化チタンの光触媒としての性能が低下することが避けられなかった。しかしながら、光触媒である酸化チタン結晶を他の成分からなるマトリックス中に分散させたのでは、触媒効果を減少させることになりかねない。また、シリカ等からなる中間層を酸化チタン薄膜とガラス基板との間に形成する場合は、薄膜形成操作が煩雑になって生産性が低下するだけでなく、歩留まりの低下も問題である。
【００１２】
また、広い面積の板ガラスに酸化チタン薄膜を形成するような場合には、部分的な不均一性や欠陥の発生に由来する歩留まりの低下を防止することが極めて重要である。これに対して外観の良好な酸化チタン薄膜を形成することもまた重要である。
【００１３】
本発明は上記課題を解決するためになされたものであり、表面圧縮応力が一定値以下であるガラス基板の表面にチタン元素を含有する液体を塗布し、該液体が塗布された表面をガラスの軟化温度に近い一定の最高温度まで加熱してから、ガラス板の厚みに関連した特定の冷却速度で冷却して、ガラス基板の表面圧縮応力が一定値になるようにする、酸化チタン薄膜被覆ガラス板の製造方法を提供するものである。また同時に、当該方法によって製造された酸化チタン薄膜被覆ガラス板及びその用途を提供するものである。
【課題を解決するための手段】
【００１４】
上記課題は表面圧縮応力が１０ＭＰａ以下であるガラス基板の表面にチタン元素を含有する液体を塗布し、該液体が塗布された表面を５５０〜７００℃の最高温度まで加熱してから、下記式（１）を満足する条件で冷却して、ガラス基板の表面圧縮応力が２０〜２５０ＭＰａとなるようにする、酸化チタン薄膜被覆ガラス板の製造方法を提供することによって達成される。
０．２  ≦  ａ／ｔ２  ≦  ５      （１）
但し、
ａ：冷却する際に、５００℃から２００℃まで降温するのに要する時間（秒）
ｔ：ガラス基板の厚さ（ｍｍ）
である。このような条件で製造することによって、ガラス基板の表面に、摩擦耐性に優れた、強固な酸化チタン薄膜を形成することが可能である。
【００１５】
このとき、前記ガラス基板が、アルカリ金属を５〜１５重量％含有するガラス基板であることが好適である。このようなガラスは、熱処理によって表面圧縮応力を向上させることが容易だからである。
【００１６】
また、前記液体が塗布された表面の温度が５５０〜７００℃の温度範囲にある時間が２０〜５００秒であることが好適である。２０秒以上とすることで強固な膜を形成することが可能である。また５００秒以下にすることで、アルカリ金属を含有するガラス基板を使用した場合に、アルカリ金属イオンが酸化チタン薄膜中に拡散することを抑制することができる。
【００１７】
基板に塗布するチタン元素を含有する液体がアナターゼ型酸化チタン微粒子を含有するゾルであることが好適である。短い焼成時間でアナターゼ型の酸化チタン結晶からなる強固な薄膜を得ることが容易になるからである。また、光触媒薄膜がアナターゼ型酸化チタンからなることも、光触媒活性が高くて好ましい。
【００１８】
前述の課題は、上記方法によって製造された酸化チタン薄膜被覆ガラス板を提供することによっても解決される。また、樹脂中間膜の両側にガラス板を積層した合わせガラスであって、少なくとも一方のガラス板として前記ガラス板を酸化チタン薄膜被覆面を外側にして積層してなる合わせガラスが、好適な実施態様である。そのような合わせガラスの有用な用途の一つが道路又は鉄道用防音壁である。
【発明の効果】
【００１９】
本発明によって、摩擦耐性に優れた強固な酸化チタン薄膜をガラス基板上に形成することが可能である。この薄膜は光触媒としての機能を有しており、耐久性に優れた光触媒機能保有ガラスを提供することができる。しかもガラス板の強度も高いことから、防曇性、防汚性、有機物質の分解、強度等が要求される用途に最適なガラス板を提供することができる。
【発明を実施するための最良の形態】
【００２０】
本発明は、表面圧縮応力が１０ＭＰａ以下であるガラス基板の表面にチタン元素を含有する液体を塗布し、該液体が塗布された表面を５５０〜７００℃の最高温度まで加熱してから、下記式（１）を満足する条件で冷却して、ガラス基板の表面圧縮応力が２０〜２５０ＭＰａとなるようにする、酸化チタン薄膜被覆ガラス板の製造方法である。
０．２  ≦  ａ／ｔ２  ≦  ５      （１）
但し、
ａ：冷却する際に、５００℃から２００℃まで降温するのに要する時間（秒）
ｔ：ガラス基板の厚さ（ｍｍ）
である。
【００２１】
ガラス基板に塗布するチタン元素を含有する液体は焼成後に酸化チタンを形成するものであればよく、特に限定されない。例えば、有機チタン化合物や無機チタン化合物の溶液を使用しても良いし、酸化チタン微粒子を含有するゾルを使用しても良い。
【００２２】
溶液に使用される有機チタン化合物としては、テトラエトキシチタン、テトライソプロポキシチタン、テトラｎ−プロポキシチタン、テトラブトキシチタン、テトラメトキシチタンなどのアルコキシド、カルボン酸塩あるいはキレート化合物などが挙げられる。また、塩化チタン、硫酸チタン、ペルオキソチタン酸などの無機チタン化合物を用いることも可能である。これらの溶液をそのまま、あるいは加水分解してから塗布に供することができる。
【００２３】
また、酸化チタン微粒子を含有するゾルをガラス基板上に塗布することが好適である。このとき、ゾル中に含まれる酸化チタン粒子は無定形であっても良いし、アナターゼ型あるいはルチル型の結晶からなる粒子であっても良い。中でも、アナターゼ型酸化チタン微粒子を含有するゾルであることが、短い焼成時間でも酸化チタン結晶からなる強固な薄膜を得ることができ、アルカリ金属を含有するガラス基板を使用した際にもアルカリ金属の酸化チタン薄膜中への拡散を防ぐこともできるので好適である。また、このようなゾルは、元々固体微粒子を含んでいるので、表面に微細な凹凸を形成させるのにも有効である。
【００２４】
このような酸化チタンゾルの平均粒径は特に限定されないが、通常１００ｎｍ以下であり、白化の少ない均質な膜を得るためには３０ｎｍ以下であることが好適である。ゾルの媒質は特に限定されないが、主成分が水であることが、塗布作業の際の作業環境の安全性の観点から好適である。
【００２５】
ガラス基板に塗布する液体中のチタン元素含有量は１０重量％以下であることが好ましい。濃度がこれよりも大きい場合には、表面の凹凸の深さが深くなりすぎて薄膜の透明性が低下する虞があり、均一な膜を形成することが困難な場合もある。５重量％以下であることが好ましく、３重量％以下であることがより好ましく、１重量％以下であることが最適である。低濃度の液体を使用した場合には、一度の塗布作業で得られる膜厚は小さくなるが、酸化チタン薄膜の厚みが均一になりやすく、その表面に形成される凹凸も微細にできる。生産性を考慮すれば、チタン元素の含有量は通常０．１重量％以上である。
【００２６】
チタン元素を含有する液体のｐＨが３以上であることが好ましい。中性またはアルカリ性の液体を使用するほうが、アルカリ金属を含有するガラス基板を使用する際にアルカリ金属イオンの酸化チタン薄膜への拡散を防止できる。ｐＨは好適には５以上である。また、１４以下であることが好ましい。
【００２７】
また、ガラス基板に塗布する液体が、本発明の効果を阻害しない範囲でチタン元素以外の金属元素やケイ素等の半金属元素を含んでいても構わない。しかしながら、光触媒機能の効率的な発現のためには、チタン元素以外の金属元素や半金属元素の含有率は少ないほうが好ましい。具体的には、チタン元素の含有量に対して重量比で１／１０以下の含有量であることが好適であり、実質的に全く含まないことがより好適である。
【００２８】
チタン元素を含有する液体として本発明で使用されるもののうち、好適なものとして、アナターゼ型の酸化チタンゾルにペルオキシチタン酸を含有する液体が挙げられる。この液体は、中性でありながら、水中に酸化チタン粒子が良好に分散されたものであり、本発明の実施に好適である。
【００２９】
本発明で原料として使用されるガラス基板は表面圧縮応力が１０ＭＰａ以下のガラス基板である。この値はＪＩＳ  Ｒ３２２２に準じて測定したものである。このように表面圧縮応力が少ないガラス基板を軟化温度の付近まで加熱してから、一定の条件で冷却することで、ガラス基板表面に大きな圧縮応力を有する酸化チタン薄膜被覆ガラス板を得ることができる。
【００３０】
ガラス板の材質は特に限定されないが、アルカリ金属を５〜１５重量％含有するガラス基板が好適である。アルカリ金属を含有することでガラスの軟化点は低下するが、この程度の量のアルカリ金属を含有させることで、本発明の加熱処理で到達する最高温度に近いところまでガラス基板の軟化点を低下させることができる。これにより、アナターゼ型のチタニアの結晶を成長させることのできる温度付近でガラス基板の弾性率を低下させることができ、本発明の加熱条件によって適当な表面圧縮応力を発生させることができる。その結果として摩擦耐性に優れた酸化チタン薄膜を得ることができる。このようなガラス基板としては、工業的重要性が大きく、強化処理を施す必要性も大きいことから、ソーダライムガラスが最適である。
【００３１】
ガラス基板の寸法は特に限定されるものではないが、通常厚さが２．５〜２５ｍｍ程度である。また、通常面積は０．０１ｍ２以上であるが、ガラスに強度が要求される用途では大面積で使用されることが多いことから、面積が０．５ｍ２以上である基板に酸化チタン薄膜を形成することが好適である。より好適には１ｍ２以上である。
【００３２】
チタン元素を含有する液体を塗布する前に、ガラス基板の表面を洗浄しておくことが、塗布ムラや欠陥の発生を防止し、酸化チタン薄膜の密着性を向上させるために好ましい。界面活性剤を使用して洗浄するのみでも良いが、酸性水溶液と界面活性剤含有水溶液の両方で洗浄することが好ましい。酸を含有する水溶液、例えば酢酸水で洗浄してから、さらに界面活性剤を含有する水で洗浄し、最後に水で十分洗浄することで、ガラスの運搬中に付着した汚れなどを適切に洗浄することが可能である。
【００３３】
ガラス基板の表面にチタン元素を含有する液体を塗布する方法は特に限定されず、スプレーコーティング、フローコーティング、スピンコーティング、ディップコーティング、ロールコーティングその他の各種のコーティング法が採用される。
【００３４】
中でも、干渉色が観察されず、しかも透明性に優れた薄膜を形成するためには、チタン元素を含有する液体からなる霧状の微粒子を前記ガラス基板の表面に付着させることによって塗布することが好適である。こうすることによって、酸化チタン薄膜の表面に微細な凹凸を形成することが可能であり、干渉色が視認されない薄膜を形成することができる。特にアナターゼ型の酸化チタンの結晶は約２．５の高い屈折率を有しているので、干渉色が外観上問題となりやすいからこの点は重要である。また、僅かな膜厚ムラでも干渉色の変化や干渉縞として容易に視認されるので、外観ムラの目立たない酸化チタン薄膜を得るためにも、上記方法が好適である。この方法は、膜厚ムラの発生しやすい大面積に均一に塗布する場合に特に有効である。
【００３５】
具体的には、エアー式スプレーガンや超音波噴霧器を使用して塗布することが好適である。このような装置を使用して塗布することで、例えば酸化チタンゾルを塗布することも可能である。このようなゾルは、元々固体微粒子を含んでいるので、表面に微細な凹凸を形成させるのに有効である。このとき透明性の高い塗膜を得るためには、チタン元素を含有する液体中のチタン元素含有量を０．１〜１０重量％とすることが好適である。希薄な液を塗布することで、酸化チタン薄膜表面に大きな凹凸を発生して透明性が悪化するのを最低限に抑えることができるからである。
【００３６】
チタン元素を含有する液体を塗布する際にエアー式スプレーガンを用いる場合には、ノズルからの単位時間当たりの吐出量を１〜１０ｍｌ／分とすることが好適である。このように比較的少量の吐出量で吹き付けることによって、気泡の噛み込みがなく、微細な凹凸を形成することができ、しかも均一な厚みで塗布することが容易となる。吐出量はより好適には７ｍｌ／分以下である。また、スプレーガンに供給する好適なエアー圧力は０．１３〜０．８ＭＰａである。エアー圧力を低めに設定するほうが、望ましい表面形状を実現しやすいことから、エアー圧力はより好適には０．４ＭＰａ以下であり、さらに好適には０．３ＭＰａ以下である。なお、ここでいうエアー圧力は絶対圧力であり、大気圧との差圧はこの値から約０．１ＭＰａ減じた値となる。必要に応じて、塗布、乾燥を繰り返して重ね塗りを行うこともできる。
【００３７】
また、チタン元素を含有する液体を塗布する際に超音波噴霧器を用いる場合には、超音波噴霧器の液体タンクにおける液温をガラス基板の表面温度よりも５〜９０℃高く設定することが好適である。超音波噴霧器から発生する液滴は、エアー式スプレーガンによって発生する液滴よりも小さく、強い気流で吹き付けるわけではないが、ガラス基板の表面を液滴の温度よりも低く保つことでガラス基板上に均質に塗布することができる。本方法は、特に極めて薄く均一に塗布する際に、表面に微細な凹凸を有する酸化チタン薄膜を形成することができて有用である。
【００３８】
塗布された塗膜は、乾燥してから加熱処理に供される。乾燥方法は特に限定されるものではなく、比較的低温で加熱する方法や乾燥空気を吹き付ける方法が例示される。例えば、前述のようにエアー式スプレーガンを用いて塗布する場合には、スプレーガンのノズルに供給する液体を遮断して、エアーのみを吹き付けて乾燥させる方法が好適に採用される。また、超音波噴霧器を使用する場合には、塗布膜厚が薄いこともあり、乾燥空気を接触させるだけでも乾燥させることが可能である。
【００３９】
チタン元素を含有する液体が塗布されたガラス板に、加熱処理を施すことによって、焼成された酸化チタン薄膜が形成される。本発明においては、前記液体が塗布された表面を５５０〜７００℃の最高温度まで加熱することが重要である。この温度範囲で加熱することで酸化チタン薄膜を強固なものとすることができると同時に、ガラス基板の軟化点に近い温度まで加熱することで、冷却後の酸化チタン薄膜が基板に密着しやすくなるからである。代表的なソーダライムガラスではＡＳＴＭ  Ｃ３３８−５７で規定されるガラスの軟化点は７２０〜７３０℃である。前記最高温度が５５０℃未満では、酸化チタン薄膜が強固なものとならず、また、ガラスの軟化点から随分低い値であるために酸化チタン薄膜の密着性も不十分である。最高温度は好適には６００℃以上である。一方、最高温度が７００℃を超えたのでは、ガラスの軟化の兆候が見られ、焼成中にガラス基板の平面性が損なわれ、得られるガラス板に歪が生じることになる。最高温度は好適には６５０℃以下である。
【００４０】
チタン元素を含有する液体が塗布されたガラス板を加熱する際の昇温速度は特に限定されない。しかしながら下記式（２）を満足する速度で昇温することが好適である。
５  ≦  ｂ／ｔ  ≦  ３０      （２）
但し、
ｂ：加熱する際に、２００℃から５００℃まで昇温するのに要する時間（秒）
ｔ：ガラス基板の厚さ（ｍｍ）である。
【００４１】
このように比較的急速に昇温させることで、アナターゼ型の酸化チタン結晶の成長可能な温度まで短時間で上昇させることができ、ガラス基板としてアルカリ金属を含有するガラス基板を使用する場合に、アルカリ金属イオンが不必要に拡散することを防止することができる。特に酸化チタンが無定形であったり、不完全な結晶形態であったり、揮発成分を含んでいるようなときにはアルカリ金属イオンが拡散しやすいため、急速に昇温して、アナターゼ型の結晶が成長可能な温度まですばやく到達させることが好適である。したがって、ｂ／ｔの値が５以上であることが好適であり、１０以上であることがより好適である。但し、厚みの大きいガラス基板をあまり急速に加熱したのでは、基板の表面と中心との温度差が大きくなりすぎて、発生する過大な応力によって加熱時にガラス基板が破損する虞があることから、ｂ／ｔの値が３０以下であることが好適である。より好適には２０以下である。
【００４２】
また、前記液体が塗布された表面の温度が５５０〜７００℃の温度範囲にある時間が２０〜５００秒であることが好適である。この温度範囲にある時間が一定時間であることで、比較的柔らかい状態にあるガラス基板上でアナターゼ型の結晶が十分に成長し、結果として強固な薄膜がガラス基板に密着することができるのではないかと考えられる。この時間が２０秒未満である場合には、光触媒機能が十分に発揮できなかったり、膜の硬度や強度が不十分になったり、基板への密着性が低下したりする虞がある。より好適には４０秒以上である。一方、この時間が５００秒を超える場合には、ガラス基板に歪が生じたり、アルカリ金属イオンが酸化チタン薄膜中に拡散したり、ルチル型の結晶構造を有する結晶が増加したりする虞があり好ましくない。より好適には３００秒以下である。
【００４３】
さらに、上記最高温度に到達した後で、下記式（１）を満足する条件で冷却することが重要である。
０．２  ≦  ａ／ｔ２  ≦  ５      （１）
但し、
ａ：冷却する際に、５００℃から２００℃まで降温するのに要する時間（秒）
ｔ：ガラス基板の厚さ（ｍｍ）である。
【００４４】
降温速度をガラス基板の厚みの２乗で割った値が、降温後に得られるガラス板に残存する表面圧縮応力の値と相関関係を有することが経験的に分かっている。このように急速に冷却することで、基板表面に圧縮応力が残存する形で冷却することができる。基板表面に圧縮応力が残存することで、ガラス基板自体の強度が向上するのみならず、基板表面に形成される酸化チタン膜を剥離しにくいものにすることができるようである。（１）式中ａ／ｔ２の値が０．２未満の場合には、冷却速度が速すぎて降温途中でガラス基板が破損する虞がある。好適には０．３以上であり、より好適には０．５以上である。一方、（１）式中ａ／ｔ２の値が５を超える場合には、得られる酸化チタン薄膜の密着性が不十分になる。好適には３以下であり、より好適には２以下である。
【００４５】
上述のように、ガラス基板を昇温させ、高温に維持し、その後降温させるための装置は、本発明の処理条件を満足できるものであれば特に限定されるものではない。例えば、ガラスの強化処理を行う強化炉などを好適に使用することができる。
【００４６】
例えば、チタン元素を含有する液体を塗布したガラス板は、高温に維持された加熱炉の中に導入される。複数のローラーを回転させて加熱炉内に導入することが好適である。加熱炉内を加熱する方法は特に限定されず、電気ヒーターによる加熱であっても良いし、ガスや石油等の燃料を燃焼させて加熱する方法であっても良い。加熱炉内で好適には式（２）を満足するような条件でガラス板を昇温させる。この間、加熱炉内においてローラーの回転方向を切り替えることでガラス板を水平方向に揺動することが好ましい。こうすることで局所的な加熱ムラの発生を防止することができ、ガラス板が破損するのを防止することができる。ローラー搬送以外の搬送方法としてコンベア搬送や吊り下げ搬送も採用可能である。
【００４７】
加熱炉内でのガラス基板表面の温度は、非接触式の赤外線温度計によって連続的にモニターすることが可能である。最高温度に到達してから加熱炉から取り出して式（１）を満足する条件で冷却する。加熱炉から取り出す際には、例えば、ローラーを回転させて取り出すことが可能である。冷却に際しては、冷却槽の中で、加圧した空気を一気に吹き付けて冷却する方法が好適である。空気は、基板の両面に配置された多数のノズルから吹き付けて、均一に冷却できるようにすることが好ましい。このとき、加熱炉内と同様に、ローラーの回転方向を切り替えることでガラス板を水平方向に揺動することが、局所的な冷却ムラの発生を防止することができ、ガラス板が破損するのを防止することができて好ましい。
【００４８】
こうして得られたガラス基板の表面圧縮応力は２０〜２５０ＭＰａである。この値はＪＩＳ  Ｒ３２２２に準じて測定したものである。このように一定の表面圧縮応力が残存するようにすることで、酸化チタン薄膜とガラス基板との密着性が良好になる。ガラス基板に残存する表面圧縮応力が小さすぎる場合には得られる酸化チタン薄膜の密着性が不十分になり、好適には５０ＭＰａ以上である。一方、大きすぎる場合には、降温途中でガラス基板が破損する虞があり、好適には２００ＭＰａ以下である。このように高性能の光触媒性能を有する強固かつ密着性に優れた酸化チタン薄膜を形成するための熱処理条件の設定の結果、酸化チタン薄膜の形成と同時にいわゆる倍強度ガラス、強化ガラスあるいは超強化ガラスと呼ばれるガラスと同等の強度を有するガラス板が製造できるので、生産効率の点からも極めて優れている。なお、上記表面圧縮応力は酸化チタン薄膜の形成されていない面で測定することが可能である。
【００４９】
このようにして得られた酸化チタン薄膜の結晶構造は、特に限定されないが、アナターゼ型を主として含むものであることが好ましく、実質的にアナターゼ型の結晶のみからなる薄膜であることが、光触媒活性の点からより好ましい。形成された酸化チタンの結晶構造は広角Ｘ線回折測定などで確認できる。
【００５０】
形成される膜厚も特に限定されるものではなく、平均膜厚として０．０２〜１μｍ程度が例示される。触媒活性の点からは、一定以上の膜厚を有することが好ましく、特に薄すぎる場合には基板からのアルカリ金属イオンの拡散の影響も受けやすい。より好適には０．０５μｍ以上であり、さらに好適には０．１μｍ以上である。一方、膜厚が一定以上厚くなっても、もはやそれ以上の光触媒効果の向上は期待できず、原料コストが上昇するだけである。より好適には０．７μｍ以下であり、さらに好適には０．５μｍ以下である。
【００５１】
酸化チタン結晶の屈折率はアナターゼ型で約２．５であり、一般のガラスの屈折率（１．５程度）と比較してかなり大きいことから、界面での反射に由来する干渉色の発生する可能性が大きい。例えば０．１〜１μｍ程度の厚みの膜は干渉色を発生しやすい膜厚であるから、僅かな厚みムラが干渉縞として視認されやすい。その点からは、チタン元素を含有する液体からなる霧状の微粒子を前記ガラス基板の表面に付着させることによって塗布することが好適である。こうすることによって、酸化チタン薄膜の表面に微細な凹凸を形成することが可能であり、干渉色が観察されず、しかも透明性に優れた薄膜を形成することができる。
【００５２】
酸化チタン薄膜の表面に形成された凹凸の形状は、干渉色を発生しない程度に凹凸を深くすることが好適である。一方、凹凸の深さが一定以上になると、今度は膜面が白化し、曇価（ヘーズ値）が上昇して好ましくない。したがって、両者を同時に満足する凹凸形状にすることが望ましい。このような凹凸形状の測定方法は限定されるものではなく、触針式のものを使用することも可能ではあるが、白化を防止するための凹凸の深さは光の波長よりも小さな深さであることを要するから、原子間力顕微鏡や、トンネル顕微鏡の原理を利用した観察方法が好適である。
【００５３】
凹凸の深さは、干渉色を発生せず、曇価が上昇しない凹凸であれば良いが、具体的には、原子間力顕微鏡を用いて１３μｍの長さに渡ってスキャンしたときのＪＩＳ  Ｂ０６０１で規定する十点平均粗さ（Ｒｚ）の値が５〜５０ｎｍであることが好適である。干渉色を発生しないためには上記Ｒｚの値が１０ｎｍ以上であることがより好適である。また、酸化チタン薄膜の白化を防止するためには、上記Ｒｚの値が３０ｎｍ以下であることがより好適である。この凹凸深さであれば可視光の空気中での波長（３８０〜７８０ｎｍ）に比べて十分に小さいので白化しにくい。一方、酸化チタン薄膜内を往復する光路長は、凹部と凸部とでは、凹凸の深さの２倍にさらに屈折率の２．５を掛けた値になるので、上記５〜５０ｎｍ程度の凹凸であっても光路長の差は大きく、干渉色を発生しにくいようである。
【００５４】
得られた酸化チタン薄膜を有するガラス板の曇価（ヘーズ値）が５％以下であることが好適であり、２％以下であることがより好適である。ここで曇価とは、ＪＩＳ  Ｒ３２１２に記載された方法に準じて測定した値である。高度な視認性が要求される用途向けには、曇価が１％以下であることがより好適であり、０．５％以下であることが更に好適である。さらに可視光（３８０〜７８０ｎｍ）全域に亘って７０％以上の光線透過率を有することが好適である。光線透過率は上記波長全域に亘って７５％以上であることがより好適であり、８０％以上であることがさらに好適である。
【００５５】
このように、優れた光触媒機能を有し、強固かつ密着性の良好な酸化チタン薄膜を有するとともに、表面圧縮応力の高い高強度のガラス板が得られる。また、広い面積のガラス板に対しても外観の良好な酸化チタン薄膜を形成することができ、同時にガラスの強度を向上させることも可能であり、しかも生産性も良好なので、多くの用途に使用することができる。発揮することのできる光触媒機能としては、表面の親水化のほか、防汚機能、抗菌機能、有毒ガスの分解機能、脱臭機能などが挙げられる。例えば、建築物用窓ガラス、建築物外壁用ガラス、天窓、手すり用ガラス板、自動車用窓ガラス、鉄道車両用窓ガラス、航空機用窓ガラス、船舶用窓ガラス、エレベーター用窓ガラス、その他各種乗り物用の窓ガラス、道路又は鉄道用の防音壁、太陽光発電用カバーガラス、太陽熱温水器用カバーガラス、防護用又はスポーツ用ゴーグル又はマスク、冷凍冷蔵食品陳列ケースのガラス板、野菜陳列ケースのガラス板、計測機器のカバーガラス、各種鏡などが例示される。
【００５６】
さらに、樹脂中間膜の両側にガラス板を積層した合わせガラスであって、少なくとも一方のガラス板として上記ガラス板を酸化チタン薄膜被覆面を外側にして積層してなる合わせガラスも極めて有用である。ここで使用される樹脂中間膜としては、ポリビニルブチラール、エチレン−酢酸ビニル共重合体、ポリウレタンなどが挙げられる。このような合わせガラスの製造方法としては、常圧下で加熱圧着する方法や減圧下で加熱して接着する方法が例示される。このように光触媒性能を有する強固かつ密着性の良好な酸化チタン薄膜を有し、しかも強度の高いガラス板を使用して、いわゆる合わせガラスの構成とすることで、安全性をさらに改善した合わせガラスを提供することができる。このような高度な安全性能が要求される用途は、道路や鉄道用の防音壁、建築物用の外壁、建築物用窓ガラス、天窓、手すり用ガラス板などである。
【００５７】
なかでも、道路や鉄道用の防音壁は、高度な安全性を要求され、しかも粉塵や排ガス等で汚染されやすく、清掃回数を減らす要求も高い用途であることから、本発明の合わせガラスを使用することが特に有用な用途である。
【実施例】
【００５８】
以下、実施例を用いて本発明をさらに詳細に説明する。
【００５９】
実施例１
原料として、縦１０００ｍｍ、横１０００ｍｍ、厚さ４ｍｍのソーダライムガラスを使用した。このソーダライムガラスは、アルカリ金属としてナトリウムを１０重量％含有するものであり、ＡＳＴＭ  Ｃ３３８−５７に準じて測定した軟化温度が７２０〜７３０℃のものである。このソーダライムガラス基板の錫拡散層側の面の表面圧縮応力をＪＩＳ  Ｒ３２２２に準じて測定したところ、６．３ＭＰａであった。ソーダライムガラスの表裏両面を１規定の酢酸水溶液を用いてスポンジでガラス基板の表面を洗浄してから水洗し、引き続き界面活性剤を水で希釈したものを用いて、スポンジでガラス基板の表面を洗浄した。その後、界面活性剤を多量の水で洗い流してからエアーブローして水分を取り除いた。
【００６０】
洗浄したガラス基板を壁面に立てかけて、錫拡散層側の反対側の面にアネスト岩田株式会社製のエアー式スプレーガン「小型ＬＰＨ−１００−１２４ＬＶＧ」を用いて酸化チタン微粒子含有ゾルを塗布した。ここで使用した酸化チタン微粒子含有ゾルは、山中産業株式会社製「ＹＡＬ−ＣＯＡＴ」であり、アナターゼ型酸化チタン微粒子を含有し、ペルオキシチタン酸を併せて含有するゾルである。チタン元素の含有量は約０．５重量％であり、媒質は主として水であり、液のｐＨは６．８である。スプレーガンに供給するエアー圧を０．２ＭＰａ（大気圧との差圧は約０．１ＭＰａ）とし、ノズルからの単位時間当たりの塗布量を５ｍｌ／分に設定して、ガラス基板から１５ｃｍ離れた位置から、一定距離を保ちながら水平方向に移動させながら塗布した。左端あるいは右端まで到達したところで上下方向に位置をずらせて全体に塗布を行った。微細で均一な霧状の液滴がガラス基板上に均一に付着した。このときガラス基板の全体が一様に濡れるようなことがなく、液が流れるようなこともないようにした。
【００６１】
噴霧塗布した後、スプレーガンへのゾルの供給を止め、エアーのみをエアー圧０．２ＭＰａ（大気圧との差圧は約０．１ＭＰａ）で供給して、やはり１５ｃｍ離れた位置から空気を吹き付けて塗布したときと同様に移動させて、乾燥空気を塗布面に吹き付けて塗膜を乾燥させた。引き続いて再びスプレーガンにゾルを供給して１回目と同様にして２回目の塗布を行い、その後１回目と同様にして乾燥させた。さらにもう一回同様に塗布と乾燥を繰り返し、合計で３回重ね塗りを行った。上記塗布作業においては、塗布した直後には軽く曇るものの、乾燥すればほぼ透明になった。また、乾燥前後において干渉色に由来すると思われる着色は認められなかった。
【００６２】
こうして得られた塗膜が形成されたガラス板を、タムグラス・エンジニアリング社製強化炉「ＨＴＦ２４４８」を用いて加熱処理した。まず室温下で塗布面が上側になるようにして搬送ローラーの上に載せ、ローラーを回転させて加熱炉中に搬送した。加熱炉は電気ヒーターによって炉温が７０５〜７３５℃に維持されている。この中に搬送されたガラス基板の塗布面の表面温度は、加熱炉の内部に設置された非接触式の赤外線温度計によって経時的にモニターした。その結果、２００℃から５００℃まで温度が上昇するのに６４秒要した。所要時間（ｂ：秒）を板厚（ｔ：ｍｍ）で割った値（ｂ／ｔ）は１６であった。加熱炉内ではローラーの回転を反転させながらオシュレーション（揺動）操作を繰り返して、加熱ムラが発生するのを防止した。
【００６３】
その後最高温度の６２５℃まで達したところで、加熱炉から冷却槽内にローラーを用いて搬送し、冷却槽内で冷却した。冷却に際しては、基板の上下両方向から多数のノズルを介して大量の圧縮空気を吹き付けて冷却した。この間、冷却槽内においては、冷却ムラを防止するために、加熱中と同様にローラーの反転操作による揺動を継続した。
【００６４】
加熱炉内で５５０℃に到達してから、最高温度６２５℃を経て、冷却槽中で５５０度に冷却されるまでの時間は５０秒であった。また、冷却時に５００℃から２００℃まで温度が降下するのに１４秒要した。所要時間（ａ：秒）を板厚（ｔ：ｍｍ）の２乗で割った値（ａ／ｔ２）は０．８８であった。冷却槽中でほぼ室温まで冷却して、酸化チタン薄膜被覆ガラス板が製造された。
【００６５】
得られた酸化チタン薄膜の平均厚みは、塗布時のコート量から算出して約０．３μｍである。外観は無色透明であり、基板に平行な方向に近い斜め方向からよく観察すると僅かに白濁しているのが認められる程度であり、一見しただけでは透明な、良好な外観を呈していた。干渉色も全く認められなかった。得られたガラス板の分光透過率測定チャートを図１に示すが、可視光域（３８０ｎｍ〜７８０ｎｍ）全域において８０％以上の良好な光線透過率を有していた。また、ＪＩＳ  Ｒ３２１２に準じて曇価（ヘーズ値）を測定したところ、ほぼ０％（０．１％未満）であった。
【００６６】
得られた酸化チタン薄膜を、広角Ｘ線回折測定した結果を図２に示す。図中四角形で示しているピークがアナターゼ型の結晶構造に由来する回折ピークであり、逆三角形で示しているピークがルチル型の結晶構造に由来する回折ピークである。アナターゼ型の酸化チタン結晶に由来するピークが観察され、ルチル型の酸化チタン結晶に由来するピークは観察されなかった。
【００６７】
得られた酸化チタン薄膜の表面を日本電子株式会社製走査型プローブ顕微鏡ＪＳＰＭ−４２００を用いて観察した。先端の鋭利なプローブと試料表面の原子間力を測定することによって表面形状を観察するものである。ＡＦＭコンタクトモードで１３μｍの距離をスキャンした表面の凹凸形状を測定した結果を図３に示す。ＪＩＳ  Ｂ０６０１で規定する十点平均粗さＲｚの値は１８．４ｎｍであり、可視光線の波長よりかなり小さい凹凸が形成されていることがわかる。
【００６８】
また、上記プローブ顕微鏡にＨｙｓｉｔｒｏｎ社製ナノメカニカルシステム「Ｔｒｉｂｏｓｃｏｐｅ」を装着して表面硬度を測定した。得られた膜の硬度（Ｈａｒｄｎｅｓｓ）は６．２２ＧＰａであった。なお、原料で用いたソーダライムガラスの硬度を同様に測定したところ７．０９ＧＰａであり、ガラスにほぼ匹敵する高硬度の膜が得られていることが判明した。さらに、鉛筆硬度試験をしたところ、硬度６Ｈの鉛筆を用いて擦っても、膜が完全に剥がれて基板面が露出することはなかった。
【００６９】
酸化チタン膜面に、太陽光線を３日間照射してから、実際に息を吹きかけて、防曇効果を確認したところ、吐きかけた息が水膜を形成したと思われる干渉縞が視認された後、速やかにその干渉縞が消失し、優れた防曇効果を有していることが認められた。また、６ヶ月間屋外に曝しておいても、その防曇効果は失われなかった。また、酸化チタン薄膜面の水に対する接触角を測定したところ、５度以下であった。
【００７０】
また、有機物質の分解効果について、日石三菱株式会社製グリース「エピノックグリースＡＰ２」１０ｇを１００ｃｍ２の面積に塗油して、３ヶ月間屋外の太陽光の当たるところに放置したところ、普通のガラス基板に塗油した対照品に比べて分解性に格段の差があり、ほぼ消滅していることが確認された。
【００７１】
得られた板ガラスの表面圧縮応力を、酸化チタン薄膜の形成されていない側の面の表面圧縮応力をＪＩＳ  Ｒ３２２２に準じて測定したところ、１０４ＭＰａであり、一般の４ｍｍ厚の強化ガラスと同程度の表面圧縮応力を有していた。
【００７２】
実施例２
実施例１と同様にして洗浄、乾燥したソーダライムガラス基板に、実施例１と同じ酸化チタン微粒子含有ゾルを塗布した。塗布に際しては、市販の加湿用途の超音波噴霧器を使用した。当該噴霧器のタンク中のゾルの温度を９０℃に加熱してから、表面温度が２３℃のガラス基板上に噴霧塗布した。ガラス基板から２０ｃｍ離れた位置から、霧状の液滴がガラス基板上に均一に付着するようにした。ガラス基板に付着させた後でドライヤーを用いて乾燥させた。上記塗布作業においても実施例１同様、塗布した直後には軽く曇るものの、乾燥すればほぼ透明になった。また、乾燥前後において干渉色に由来すると思われる着色は認められなかった。
【００７３】
こうして得られた塗膜が形成されたガラス板を、実施例１と同様の操作で加熱処理して酸化チタン薄膜を形成した。外観は無色透明であり、基板に平行な方向に近い斜め方向からよく観察することで確認できる白濁の程度は実施例１よりもさらに少ないレベルであり、実施例１よりも透明性が良好であった。また、干渉色も全く認められなかった。
【００７４】
比較例１
熱処理を施す前までは実施例１と同様にしてガラス基板に塗膜を塗布した。得られたガラス基板を実施例１と同じように加熱している加熱炉に導入し、最高温度の６２５℃に達するまでは、実施例１と全く同じ操作を行った。最高温度にまで達したところで、加熱炉から冷却槽内にローラーを用いて搬送し、冷却槽内に導入したが、そこで冷却エアーを吹き付けずに徐冷した。この間、冷却槽内においては、冷却ムラを防止するために、ローラーの反転操作による揺動を継続した。
【００７５】
加熱炉内で５５０℃に到達してから、最高温度６２５℃を経て、冷却槽中で５５０度に冷却されるまでの時間は１１０秒であった。また、冷却時に５００℃から２００℃まで温度が降下するのに３００秒要した。所要時間（ａ：秒）を板厚（ｔ：ｍｍ）の２乗で割った値（ａ／ｔ２）は１８．８であった。冷却槽中でほぼ室温まで徐冷して、酸化チタン薄膜被覆ガラス板が製造された。
【００７６】
得られた酸化チタン薄膜の平均厚みは、塗布時のコート量から算出して約０．３μｍである。外観は無色透明であり、基板に平行な方向に近い斜め方向からよく観察すると僅かに白濁しているのが認められる程度であり、一見しただけでは透明な、良好な外観を呈していた。干渉色も全く認められなかった。外観的には実施例１と大差が認められなかった。
【００７７】
得られた酸化チタン薄膜に対して鉛筆硬度試験をしたところ、硬度２Ｈの鉛筆を用いて擦っても、膜が完全に剥がれて基板面が露出した。膜の硬度あるいは密着性において実施例１に比べて大きく低下していた。酸化チタン薄膜面の水に対する接触角を測定したところ、５度以下であり、この点は実施例１と相違が認められなかった。
【００７８】
得られた板ガラスの表面圧縮応力を、酸化チタン薄膜の形成されていない側の面の表面圧縮応力をＪＩＳ  Ｒ３２２２に準じて測定したところ、０．７ＭＰａであり、表面圧縮応力はほとんどゼロに近い値であった。すなわち、徐冷して表面圧縮応力が小さくなった場合には、強固な酸化チタン薄膜を形成することができず、密着性が不十分であった。このことから、本発明のように、一定の速度で冷却して、表面圧縮応力が残存するような条件で酸化チタン薄膜を形成することが極めて有効であることが明らかになった。
【図面の簡単な説明】
【００７９】
【図１】実施例１で得られたガラス板の分光透過率測定チャートである。
【図２】実施例１で形成された酸化チタン薄膜の広角Ｘ線回折チャートである。
【図３】実施例１で形成された酸化チタン薄膜の表面の凹凸形状である。
【図１】
2006342055.tif 000002
【図２】
2006342055.tif 000003
【図３】
2006342055.tif 000004